이 와 같이 본 실시 예 에서 는 유리 강화 단계 ( S 50 ) 에서 열처리 온도 , 냉각 속도 등 을 조절 하 여 외관 형성 부 ( 114 ) 의 광 투과도 를 높 게 유지 할 수 있 다 . 특히 , 열처리 온도 를 일정 범위 이내 로 유지 하 면서 냉각 속도 를 일정 수준 이하 로 하 여 외관 형성 부 ( 114 ) 가 비정질 상태 의 유리 구조 를 가지 도록 하 여 적외선 영역 의 광 에 대한 평균 광 투과도 를 상대 적 으로 높 게 유지 할 수 있 다 . 이 에 대해서 는 추후 에 좀 더 상세 하 게 설명 한다 . 이 와 달리 열처리 온도 가 일정 범위 내 로 유지 되 지 않 거나 및 / 또는 냉각 속도 나 압력 이 지나치 게 큰 경우 에 는 외관 형성 부인 산화물 세라믹 조성물 의 화학 구조 변화 로 비정질 유리 구조 의 상변화 또는 유리 기판 사이 의 계면 결합 변화 로 적외선 영역 의 광 에 대한 평균 광 투과도 가 가시광선 영역 의 평균 광 투과도 보다 높 은 수준 의 값 을 가지 기 어려울 수 있 다 . 그리고 열처리 온도 가 일정 수준 미만 ( 일 예 로 , 650 ℃ 미만 ) 이 면 외관 형성 부 ( 114 ) 가 베이스 부재 ( 112 ) 로부터 박리 될 수 있 는 가능 성 이 높 아 질 수 있 고 , 열처리 온도 가 일정 수준 을 초과 ( 일 예 로 , 750 ℃ 초과 ) 하 면 , 외관 형성 부 ( 114 ) 가 원 하 는 색상 을 가지 지 않 거나 투과 도 경향 이 변하 는 등 외관 형성 부 ( 114 ) 가 원 하 는 특성 을 가지 기 어려울 수 있 다 .